СПЕЧЕННЫЙ СПЛАВ
SINTERED ALLOY

Изобретение относится к области металлургии и касается производства спеченных сплавов, которые могут быть использованы для изготовления бижутерии, наградных знаков, монет, изделий декоративно-прикладного искусства.
Известен сплав, содержащий алюминий, никель и другие компоненты [1].
Задачей изобретения является повышение коррозионной стойкости сплава.
Технический результат достигается тем, что спеченный сплав, содержащий алюминий и никель, дополнительно содержит серебро и индий, при следующем соотношении компонентов, мас.%: алюминий 24,0-26,0; никель 24,0-26,0; серебро 24,0-26,0; индий 24,0-26,0.
В таблице приведены составы сплава.
Таблица
Компоненты
Содержание, мас.%
состав №1
состав №2
состав №3
АлюминийНикельСереброИндий
24,024,026,026,0
25,025,025,025,0
26,026,024,024,0
2
Скорость разрушения сплава в агрессивной среде (водный раствор 3% хлорида натрия и 0,1% перекиси водорода) составит 40-45 мг/м·ч для всех приведенных в таблице составов.
В составе компоненты проявляют себя следующим образом.
Никель снижает пористость и повышает плотность сплава. Серебро в сочетании с алюминием и никелем повышает механические свойства сплава. Индий способствует “изоляции” очагов межкристаллитной коррозии.
2
Порошки компонентов сплава смешивают в указанных соотношениях, смесь прессуют под давлением 2-2,5 т/см в изделия и спекают в электропечах при температуре 850-870°С в среде инертного газа.
Источник информации:
1. Иванов В.Н. Словарь-справочник по литейному производству. - М.: Машиностроение, 1990. - С.90.